(57)【要約】      （修正有）【課題】高い光触媒機能を有しつつ、補強用シートを使用することなく機械的強度に優れた光触媒シートを提供する。【解決手段】光触媒シートは、高い機械的強度と光触媒機能を具備する光触媒繊維の不織布１をフッ素樹脂シート２の片面又は両面に貼り合わせることにより複合化させることで、光触媒作用を発現する光触媒をシート表面に有効に配置し、高い光触媒機能を有し、かつ実用に十分耐えうる機械的強度を有する。好ましくは、前記光触媒繊維不織布１が、シリカ成分を主体とする酸化物相（第１相）とチタンを含む金属酸化物相（第２相）との複合酸化物相からなるシリカ基複合酸化物繊維であって、第２相を構成する金属酸化物のチタンの存在割合が繊維の表層に向かって傾斜的に増大している光触媒繊維である。【選択図】図２
2013193052.tif 000002
【特許請求の範囲】
【請求項１】
光触媒不織布と熱可塑性フッ素樹脂からなる光触媒シートであって、フッ素樹脂シートの片面又は両面に光触媒繊維不織布を貼り合わせていることを特徴とする光触媒シート。
【請求項２】
前記光触媒繊維不織布が、シリカ成分を主体とする酸化物相（第１相）とチタンを含む金属酸化物相（第２相）との複合酸化物相からなるシリカ基複合酸化物繊維であって、第２相を構成する金属酸化物のチタンの存在割合が繊維の表層に向かって傾斜的に増大している光触媒繊維で構成されていることを特徴とする請求項１記載の光触媒シート。
【請求項３】
前記光触媒繊維の表面に、白金（Ｐｔ）、パラジウム（Ｐｄ）、ルテニウム（Ｒｕ）、ロジウム（Ｒｈ）、金（Ａｕ）、銀（Ａｇ）、銅（Ｃｕ）、鉄（Ｆｅ）、ニッケル（Ｎｉ）、亜鉛（Ｚｎ）、ガリウム（Ｇａ）、ゲルマニウム（Ｇｅ）、インジウム（Ｉｎ）及びスズ（Ｓｎ）のうち少なくとも１以上の金属が担持されていることを特徴とする請求項１又は２に記載の光触媒シート。
【請求項４】
前記光触媒シート中の光触媒繊維不織布の割合が、５〜９０体積％であることを特徴とする請求項１〜３いずれか１項記載の光触媒シート。
【発明の詳細な説明】
【技術分野】
【０００１】
本発明は、光触媒機能を有する積層シートに関する。さらに詳しくは、空気中の汚染物質の分解機能及び抗菌機能を光触媒によって発現する積層シートに関する。
【背景技術】
【０００２】
酸化チタンなどの光触媒による空気中の汚染物質の分解除去、細菌類の殺菌機能が注目されており、様々な製品として利用されている。酸化チタンなどの光触媒は一般的に粉末状であるため、製品として利用するためには、基材に光触媒を固定化することが必要であり、用途に合わせた基材に光触媒を固定することで様々な形状の製品が作られている。
【０００３】
シート形状の光触媒としては、例えば特許文献１に示されているように、光触媒、粉末活性炭とフッ素樹脂とを混合・圧延することにより製造する方法が開示されている。しかしながら、特許文献１に示される光触媒シートは、粉末のみから構成されているために、機械的強度が低く、成型加工性においても十分ではなく実用的に大きな課題を残している。
【０００４】
これに対して特許文献２では、光触媒シートと、織物、編物、不織布又はネットを補強用シートとして光触媒シートと組み合せることによって機械的強度を向上させた光触媒シートが示されている。しかしながらこの光触媒シートでは機械的強度は向上し、実用的ではあるが、この方法で製造される光触媒シートにおいても粉末状光触媒を樹脂中に混合されており、樹脂内部に含まれる光触媒粉末は光触媒作用を発現することはなく、極一部のシート表面に露出している光触媒粒子が光触媒作用を発現するに過ぎない。また、本来必要とする光触媒機能に対して不必要な織物等からなる補強用シートを使用しているという課題がある。
【先行技術文献】
【特許文献】
【０００５】
【特許文献１】特開平６−３１５６１４号
【特許文献２】特開平１０−３３７８０１号
【発明の概要】
【発明が解決しようとする課題】
【０００６】
以上の課題に鑑み、本発明の目的は、高い光触媒機能を有しつつ、補強用シートを使用することなく機械的強度に優れた光触媒シートを提供することである。
【課題を解決するための手段】
【０００７】
以上の目的を達成するために、本発明者らは、鋭意研究を重ねた結果、酸化チタンを表面に有する光触媒繊維の不織布を熱可塑性フッ素樹脂シートの片面又は両面に貼り合わせることにより上記課題を解決できることを見出した。すなわち本発明は、高い機械的強度と光触媒機能を具備する光触媒繊維の不織布をフッ素樹脂シートの片面又は両面に貼り合わせることにより複合化させることで、光触媒作用を発現する光触媒をシート表面に有効に配置することで、高い光触媒機能を有し、かつ実用に十分耐えうる機械的強度を有する光触媒シートである。
【０００８】
本発明は、光触媒不織布と熱可塑性フッ素樹脂からなる光触媒シートであって、フッ素樹脂シートの片面又は両面に光触媒不織布を配置したことを特徴とする光触媒シートを提供する。
【０００９】
本発明は、前記光触媒繊維不織布が、シリカ成分を主体とする酸化物相（第１相）とチタンを含む金属酸化物相（第２相）との複合酸化物相からなるシリカ基複合酸化物繊維であって、第２相を構成する金属酸化物のチタンの存在割合が繊維の表層に向かって傾斜的に増大している光触媒繊維で構成されていることを特徴とする前記光触媒シートを提供する。
【００１０】
本発明は、前記光触媒繊維の表面に、白金（Ｐｔ）、パラジウム（Ｐｄ）、ルテニウム（Ｒｕ）、ロジウム（Ｒｈ）、金（Ａｕ）、銀（Ａｇ）、銅（Ｃｕ）、鉄（Ｆｅ）、ニッケル（Ｎｉ）、亜鉛（Ｚｎ）、ガリウム（Ｇａ）、ゲルマニウム（Ｇｅ）、インジウム（Ｉｎ）及びスズ（Ｓｎ）のうち少なくとも１以上の金属が担持されていることを特徴とする前記光触媒シートに関する。
【００１１】
本発明は、前記光触媒シート中の光触媒繊維不織布の割合が、５〜９０体積％であることを特徴とする前記光触媒シートを提供する。
【発明の効果】
【００１２】
以上のように、本発明によれば、補強用シートを使うことなく、光触媒機能を有し、かつ実用に十分耐えうる機械的強度を有する光触媒シートを提供することができる。
【図面の簡単な説明】
【００１３】
【図１】光触媒繊維不織布の概念図である。
【図２】本発明の光触媒シートの概念図である。
【発明を実施するための形態】
【００１４】
次に、本発明に係る光触媒シートの実施の形態について図面を用いて詳細に説明する。光触媒繊維不織布は図１に示すように、例えば、直径約５μｍの繊維から構成されており、目付重量は通常約３０〜１００ｇ／ｍ２のものが使われ、目付重量が大きくなると厚みが増加し、機械的強度も向上するので、使用する目的に応じて任意の目付重量の光触媒繊維不織布を選択すれば良い。
【００１５】
光触媒繊維不織布は、熱可塑性フッ素樹脂製シートの片面又は両面に貼り合わされ、光触媒シートとなる。光触媒繊維不織布は繊維の集合体であり、それ単独では不織布を構成する繊維がある程度自由に動くため、取扱性に問題があり、フッ素樹脂シートは、光触媒繊維不織布を固定化し、取扱性を改善する目的で使用される。光触媒繊維不織布をフッ素樹脂シートの片面又は両面に貼り合わせるのは使用目的に応じて選択すれば良い。また、貼り合わせは、加熱圧縮による熱溶着、接着剤等を用いた方法などが挙げられる。
【００１６】
本発明においてフッ素樹脂を使う理由は、フッ素樹脂が光触媒作用によって劣化しにくいことが挙げられる。光触媒は、紫外線照射により励起し、酸化力の強いOHラジカルを生成する。このOHラジカルが様々な環境汚染物質、細菌等の有機物を酸化分解し、無害化するが、同時に光触媒と複合化した材料の劣化も引き起こす。例えば、フッ素樹脂の代わりにポリエチレン等を用いると、光触媒作用によってポリエチレンが酸化分解し、光触媒シートの寿命が極端に短くなる恐れがある。フッ素樹脂はこうした光触媒作用による劣化が極めて小さいと同時に、紫外線による劣化も小さいため、本発明の目的とする光触媒シートの材料に最適である。
【００１７】
本発明において、光触媒シート中の光触媒繊維不織布の割合は５〜９０体積％としている。光触媒繊維不織布の割合が５体積％よりも少ないと光触媒機能が十分に発揮されず、また光触媒シートの機械的強度も十分ではない。９０体積％よりも多いと光触媒繊維不織布の固定化が不十分で取扱性が悪くなる。
【００１８】
光触媒繊維の表面は、必要に応じて白金（Ｐｔ）、パラジウム（Ｐｄ）、ルテニウム（Ｒｕ）、ロジウム（Ｒｈ）、金（Ａｕ）、銀（Ａｇ）、銅（Ｃｕ）、鉄（Ｆｅ）、ニッケル（Ｎｉ）、亜鉛（Ｚｎ）、ガリウム（Ｇａ）、ゲルマニウム（Ｇｅ）、インジウム（Ｉｎ）及びスズ（Ｓｎ）のうちの１以上が担持されていてもよい。担持方法は、特に限定されないが、前記担持される金属イオンが含まれる液と光触媒繊維とを接触させながら、第２相を構成する金属酸化物のバンドギャップに相当するエネルギー以上のエネルギーを有する光を照射することによって、担持させることができる。
【００１９】
第１相は、シリカ成分を主体とする酸化物相であり、非晶質であっても結晶質であってもよく、またシリカと固溶体あるいは共融点化合物を形成し得る金属元素あるいは金属酸化物を含有してもよい。シリカと固溶体を形成し得る金属元素（Ａ）としては、例えば、チタン等が挙げられる。シリカと固溶体を形成し得る金属酸化物の金属元素（Ｂ）としては、例えば、アルミニウム、ジルコニウム、イットリウム、リチウム、ナトリウム、バリウム、カルシウム、ホウ素、亜鉛、ニッケル、マンガン、マグネシウム、及び鉄等が挙げられる。
【００２０】
第１相は、シリカ基複合酸化物繊維の内部相を形成しており、力学的特性を負担する重要な役割を演じている。シリカ基複合酸化物繊維全体に対する第１相の存在割合は４０〜９８重量％であることが好ましく、目的とする第２相の機能を十分に発現させ、なお且つ高い力学的特性をも発現させるためには、第１相の存在割合を５０〜９５重量％の範囲内に制御することがさらに好ましい。
【００２１】
一方、第２相は、チタンを含む金属酸化物相であり、光触媒機能を発現させる上で重要な役割を演じるものである。金属酸化物を構成する金属としては、チタンが挙げられる。この金属酸化物は、単体でもよいし、その共融点化合物やある特定元素により置換型の固溶体を形成したもの等でもよいが、チタニアであることが好ましい。第２相は、シリカ基複合酸化物繊維の表層相を形成しており、シリカ基複合酸化物繊維の第２相の存在割合は、金属酸化物の種類により異なるが、２〜６０重量％が好ましく、その機能を十分に発現させ、また高強度をも同時に発現させるには５〜５０重量％の範囲内に制御することがさらに好ましい。第２相のＴｉを含む金属酸化物の結晶粒径は１５ｎｍ以下が好ましく、特に１０ｎｍ以下が好ましい。
【００２２】
第２相に含まれる金属酸化物のチタンの存在割合は、シリカ基複合酸化物繊維の表面に向かって傾斜的に増大しており、その組成の傾斜が明らかに認められる領域の厚さは表層から５〜５００ｎｍの範囲に制御することが好ましいが、繊維直径の約１／３に及んでもよい。尚、第１相及び第２相の「存在割合」とは、第１相を構成する金属酸化物と第２相を構成する金属酸化物全体、即ちシリカ基複合酸化物繊維全体に対する第１相の金属酸化物及び第２相の金属酸化物の重量％を示している。
【００２３】
次に、傾斜構造を有する光触媒繊維の製造方法について説明する。
（溶融紡糸法）
光触媒繊維は、主として一般式
【００２４】
【化１】
2013193052.tif 000003
【００２５】
（但し、式中のＲは水素原子、低級アルキル基又はフェニル基を示す。）で表される主鎖骨格を有する数平均分子量が２００〜１０，０００のポリカルボシランを、有機金属化合物で修飾した構造を有する変性ポリカルボシラン、あるいは変性ポリカルボシランと有機金属化合物との混合物を得る第Ａ工程、溶融紡糸する第Ｂ工程、不融化処理する第Ｃ工程、及び空気中又は酸素中で焼成する第Ｄ工程により製造することができる。
【００２６】
第Ａ工程は、シリカ基複合酸化物繊維を製造するための出発原料として使用する数平均分子量が１，０００〜５０，０００の変性ポリカルボシランを製造する工程である。上記変性ポリカルボシランの基本的な製造方法は、特開昭５６−７４１２６号公報に記載の方法に極めて類似しているが、その中に記載されている官能基の結合状態を注意深く制御する必要がある。
【００２７】
変性ポリカルボシランは、主として上記化１で表される主鎖骨格を有する数平均分子量が２００〜１０，０００のポリカルボシランと、一般式、Ｍ(ＯＲ’）ｎあるいは、ＭＲ”ｍ（Ｍは金属元素、Ｒ’は炭素原子数１〜２０個を有するアルキル基又はフェニル基、Ｒ”はアセチルアセトナート、ｍとｎは１より大きい整数）を基本構造とする有機金属化合物とから誘導されるものである。
【００２８】
傾斜構造を有する光触媒繊維を製造するには、前記有機金属化合物の一部のみがポリカルボシランと結合を形成する緩慢な反応条件を選択する必要がある。その為には２８０℃以下、好ましくは２５０℃以下の温度で、不活性ガス中で反応させる必要がある。この反応条件では、有機金属化合物はポリカルボシランと反応したとしても、１官能性重合体として結合（即ちペンダント状に結合）しており、大幅な分子量の増大は起こらない。この有機金属化合物が一部結合した変性ポリカルボシランは、ポリカルボシランと有機金属化合物の相溶性を向上させる上で重要な役割を演じる。
【００２９】
なお、２官能以上の多くの官能基が結合した場合は、ポリカルボシランの橋掛け構造が形成されると共に顕著な分子量の増大が認められる。この場合は、反応中に急激な発熱と溶融粘度の上昇が起こる。一方、１官能しか反応せず未反応の有機金属化合物が残存している場合は、逆に溶融粘度の低下が観察される。
【００３０】
傾斜構造を有する光触媒繊維を製造するには、未反応の有機金属化合物を意図的に残存させる条件を選択することが望ましい。主として上記変性ポリカルボシランと未反応状態の有機金属化合物あるいは２〜３量体程度の有機金属化合物が共存したものを出発原料として用いるが、変性ポリカルボシランのみでも、極めて低分子量の変性ポリカルボシラン成分が含まれる場合は、同様に出発原料として使用できる。
【００３１】
第Ｂ工程においては、第Ａ工程で得られた変性ポリカルボシラン、あるいは変性ポリカルボシランと低分子量の有機金属化合物の混合物（以下、前駆体という場合がある。）を溶融させて紡糸原液を造り、場合によってはこれをろ過してミクロゲル、不純物等の紡糸に際して有害となる物質を除去し、これを通常用いられる合成繊維紡糸用装置により紡糸する。紡糸する際の紡糸原液の温度は原料の変性ポリカルボシランの軟化温度によって異なるが、５０〜２００℃の温度範囲が有利である。上記紡糸装置において、必要に応じてノズル下部に加湿加熱筒を設けてもよい。なお、繊維径は、ノズルからの吐出量と紡糸機下部に設置された高速巻き取り装置の巻き取り速度を変えることにより調整される。
【００３２】
前記紡糸の他に、第Ａ工程で得られた変性ポリカルボシラン、あるいは変性ポリカルボシランと低分子量の有機金属化合物の混合物を、例えばベンゼン、トルエン、キシレンあるいはその他該変性ポリカルボシランと低分子量有機金属化合物を溶融することのできる溶媒に溶解させ、紡糸原液を造り、場合によってはこれをろ過してマクロゲル、不純物等紡糸に際して有害な物質を除去した後、前記紡糸原液を通常用いられる合成繊維紡糸装置により乾式紡糸法により巻き取り速度を制御しながら紡糸してもよい。
【００３３】
これらの紡糸工程において、必要ならば、紡糸装置に紡糸筒を取り付け、その筒内の雰囲気を前記溶媒のうち少なくとも１つの気体との混合雰囲気とするか、あるいは空気、不活性ガス、熱空気、熱不活性ガス、スチーム、アンモニアガス、炭化水素ガス、又は有機ケイ素化合物ガスの雰囲気とすることにより、紡糸筒中の繊維の固化を制御することができる。
【００３４】
第Ｃ工程においては、第Ｂ工程で得られた紡糸繊維を酸化雰囲気中で、張力又は無張力の作用の下で予備加熱を行い、前記紡糸繊維の不融化を行う。第Ｃ工程は、第Ｄ工程の焼成の際に、繊維が溶融せず、且つ隣接繊維と接着しないことを目的として行うものである。処理温度並びに処理時間は、組成により異なり、特に限定されないが、一般に５０〜４００℃の範囲内で、数時間〜３０時間の処理条件が選択される。酸化雰囲気中には、水分、窒素酸化物、オゾン等、紡糸繊維の酸化力を高めるものが含まれていてもよく、酸素分圧を意図的に変えてもよい。
【００３５】
ところで、原料中に含まれる低分子量物の割合によっては、紡糸繊維の軟化温度が５０℃を下回る場合もあり、その場合は、あらかじめ上記処理温度よりも低い温度で、繊維表面の酸化を促進する処理を施す場合もある。なお、第Ｃ工程並びに第Ｂ工程の際に、原料中に含まれる低分子量物の繊維表面へのブリードアウトが進行し、目的とする傾斜組成の下地が形成されるものと考えられる。
【００３６】
第Ｄ工程においては、第Ｃ工程により不融化された繊維を、張力又は無張力下で、５００〜１８００℃の温度範囲で酸化雰囲気中において焼成し、目的とする、シリカ成分を主体とする酸化物相（第１相）とチタンを含む金属酸化物相（第２相）との複合酸化物相からなり、表層に向かって第２相を構成する金属酸化物のチタンの存在割合が傾斜的に増大する光触媒繊維を得る。第Ｄ工程において、不融化繊維中に含まれる有機物成分は基本的には酸化されるが、選択する条件によっては、炭素や炭化物として繊維中に残存する場合もある。このような状態でも、目的とする機能に支障をきたさない場合はそのまま使用されるが、支障をきたす場合は、更なる酸化処理が施される。その際、目的とする傾斜組成及び結晶構造に問題が生じない温度、及び処理時間が選択される。
【００３７】
なお、光触媒繊維を不織布とするには、上記製法により得られた光触媒機能を有する光触媒繊維を短繊維にした後、ニードルパンチを行うことにより不織布とするとすることができる。
【００３８】
（メルトブロー法）
不織布は、メルトブロー法を用いて、第Ａ工程で得られた前駆体を溶融し、溶融物を紡糸ノズルから吐出するとともに、前記紡糸ノズルの周囲から加熱窒素ガスを噴出させて紡糸し、紡糸ノズルの下部に配置した受器に紡糸繊維を捕集することにより不織布を形成させ、次いで、該不織布を不融化処理後、酸化雰囲気中で焼成することにより製造することもできる。
【００３９】
紡糸ノズルの直径は通常１００〜５００μｍ程度のものを用いる。窒素ガス噴出速度は３０〜３００ｍ／ｓ程度であり、速度が速いほど細い繊維が得られる。窒素ガスの加熱温度は、所望の紡糸繊維が得られれば特に制限はないが、通常５００℃程度に加熱した窒素ガスを噴出させる。従来、一般的なメルトブロー法では、噴出ガスとして空気が用いられているが、第Ａ工程で得られた前記前駆体を紡糸するには窒素を用いる必要がある。噴出ガスとして窒素を用いることにより安定して紡糸を行うことができる。
【００４０】
紡糸ノズルの下部に配置した受器に紡糸繊維を捕集する際、吸引可能な受器を用いて、受器の下側から吸引しながら紡糸することが好ましい。吸引することにより、繊維が効果的にからまり、高強度の不織布が得られる。吸引速度は２〜１０ｍ／ｓ程度の範囲が好ましい。
【００４１】
得られた不織布は、上記溶融紡糸法の場合と同様の不融化処理及び焼成（第Ｃ工程及び第Ｄ工程）を行うことにより、光触媒繊維からなる不織布が得られる。メルトブロー法により製造される光触媒繊維は、平均繊維径が１〜２０μｍ、好ましくは、１〜８μｍ、より好ましくは、２〜６μｍと、溶融紡糸法で製造される繊維に比べてより細いものとすることができる。これにより、繊維の表面積も大きくでき、触媒活性が増大する。また、メルトブロー法により製造される不織布は、溶融紡糸法で製造された長さ４０〜５０ｍｍ程度の短繊維をニードルパンチ法で不織布としたものに比べて繊維が長いものとなる。その結果、不織布は強度が高く（引張強度２Ｎ以上）、フィルター等に加工する際に十分なプリーツ加工性を有する。
【００４２】
不織布の目付けや厚みについては特に限定は無いが、通常目付けが３０〜１００ｇ／ｍ２、厚みは０．２〜３ｍｍであることが好ましい。厚みは、必要に応じて不織布を積層することにより調整できる。厚みは、０．２ｍｍよりも薄い場合には、光触媒量そのものが少なすぎて光触媒機能が十分に得られない。３ｍｍよりも厚くしても光触媒機能を発揮するのは光触媒シートに成型した後の表面部分のみとなるため、光触媒機能の観点からは不必要である。
【００４３】
上記のような不織布の製造方法によれば、繊維同士のブリッジングが全く無く、一本一本の繊維表面に酸化チタンを始めとする光触媒成分が緻密に析出した構造の光触媒繊維からなる不織布が得られる。また、この光触媒繊維は、従来のコーティングという手法によらないため、繊維表面の光触媒成分が脱落するという問題がない。さらにこの繊維からなる不織布は、繊維一本一本がある程度の空隙を有して分散した構造になっているために、光触媒の有効表面積が大きくなり、光触媒機能を発現する上で非常に有利である。
【００４４】
次に、本実施の形態に係る光触媒シートの製造方法について説明する。本発明の光触媒シートは例えば次のような方法で製造することができる。熱可塑性フッ素樹脂粉末及び熱可塑性フッ素樹脂繊維を水性溶媒中で分散、混合する。熱可塑性フッ素樹脂粉末は平均粒径が５００μｍ以下のものが好ましい。平均粒径が５００μｍを越えると水性溶媒中での分散が不均一となりやすく、最終的に製造される光触媒シートの均一性に悪影響を及ぼす。熱可塑性フッ素樹脂繊維は平均繊維長が３〜３０ｍｍ、繊維径が１００μｍ以下であることが好ましい。繊維径が１００μｍよりも大きく、また平均繊維長が３０ｍｍよりも長いと水性溶媒中での分散が不均一となりやすく、最終的に製造される光触媒シートの均一性に悪影響を及ぼす。また、平均繊維長が３ｍｍよりも短いと後のシート成型段階で中間体シートの取扱が難しくなる。これらの配合割合は熱可塑性フッ素樹脂粉末１００重量部に対して熱可塑性フッ素樹脂繊維５０〜２００重量部であることが好ましい。水性溶媒中で分散、混合するとき、上記熱可塑性フッ素樹脂粉末及び熱可塑性フッ素樹脂繊維の合計に対して１〜１０重量％の結合剤を添加することが好ましい。結合剤としては例えば、結合したスルホニウム基、イソチオウロニウム基、ピリジニウム基、第四アンモニウム基、サルフェート基、スルホネート基又はカルボキシレート基を含有するアクリルポリマー又はスチレン・ブタジエンポリマーのような結合した陰イオンまたは陽イオン電荷を持つ水に不溶な有機ポリマーラテックスが挙げられる。
【００４５】
上記のように熱可塑性フッ素樹脂粉末及び熱可塑性フッ素樹脂繊維を水性溶媒中で分散、混合した後、抄紙機等を用いて、水性溶媒中の熱可塑性フッ素樹脂粉末及び熱可塑性フッ素樹脂繊維からなる固形分をシート状になるように固液分離する。このシートを乾燥した後、このシートの片面又は両面に光触媒繊維不織布を配し、熱可塑性フッ素樹脂粉末及び熱可塑性フッ素樹脂繊維の融点又は軟化点程度の温度で、面圧０．１〜１００ＭＰａのプレス圧下で成型し、光触媒シートを得ることができる。
【実施例】
【００４６】
以下、本発明を実施例により説明する。
【００４７】
（製造例１）
５リットルの三口フラスコに無水トルエン２．５リットルと金属ナトリウム４００ｇとを入れ窒素ガス気流下でトルエンの沸点まで加熱し、ジメチルジクロロシラン１リットルを１時間かけて滴下した。滴下終了後、１０時間加熱還流し沈殿物を生成させた。この沈殿をろ過し、まずメタノールで洗浄した後、水で洗浄して、白色粉末のポリジメチルシラン４２０ｇを得た。ポリジメチルシラン２５０ｇを水冷還流器を備えた三口フラスコ中に仕込み、窒素気流下、４２０℃で３０時間加熱反応させて数平均分子量が１２００のポリカルボシランを得た。
【００４８】
前記ポリカルボシラン１６ｇにトルエン１００ｇとテトラブトキシチタン６４ｇを加え、１００℃で１時間予備加熱させた後、１５０℃までゆっくり昇温してトルエンを留去させてそのまま５時間反応させ、更に２５０℃まで昇温して５時間反応させ、変性ポリカルボシランを合成した。この変性ポリカルボシランに意図的に低分子量の有機金属化合物を共存させる目的で５ｇのテトラブトキシチタンを加えて、変性ポリカルボシランと低分子量有機金属化合物の混合物を得た。
【００４９】
この変性ポリカルボシランと低分子量有機金属化合物の混合物をトルエンに溶解させた後、ガラス製の紡糸装置に仕込み、内部を十分に窒素置換してから昇温してトルエンを留去させて、１８０℃で溶融紡糸を行った。紡糸繊維を空気中、段階的に１５０℃まで加熱し不融化させた後、１２００℃の空気中で１時間焼成を行い、製造例１に係るチタニア／シリカ繊維（光触媒繊維）を得た。
【００５０】
（実施例１）
製造例１により得られた光触媒繊維を図１のような不織布とした。この不織布の目付重量は５０ｇ／ｍ２で、厚みは０．３ｍｍであった。水１２．２５リットル中に、熱可塑性フッ素樹脂粉末（旭硝子製商品名フルオン、平均粒径：２５μｍ）２０ｇ、熱可塑性フッ素樹脂繊維（東レファインケミカル製商品名トヨフロン（登録商標）、平均繊維長：５ｍｍ、繊維径：１２μｍ）２０ｇ、結合剤としてアクリルポリマーラテックス２ｇを入れ、攪拌、混合した。この混合物を抄紙機を用いて、目開き０．２ｍｍのスクリーン上で脱水し、シート状にし、１２０℃で５時間乾燥を行い、目付重量１００ｇ／ｍ２のシートを得た。このシートの表面及び裏面に上記光触媒繊維不織布を配し、ホットプレス装置を用いて、面圧１０ＭＰａ、温度３３０℃で３分間加熱プレスし、面圧を保持したまま室温まで冷却し、厚み１ｍｍの光触媒シートを得た。この光触媒シート中の光触媒繊維不織布の含有率は２５％、気孔率は７０％であった。
【００５１】
次に、得られた光触媒シートの光触媒性能を評価した。得られた光触媒シートから４９．５ｍｍ×９９．５ｍｍの試験片を切り出し、JIS R1701-2にしたがってアセトアルデヒド除去性能を評価した。アセトアルデヒドの除去率は５５％であった。また、得られた光触媒シートから５０ｍｍ×５０ｍｍの試験片を切り出し、JIS R1702にしたがって抗菌性能を評価した。抗菌活性値は３．５であった。また、この光触媒シートは手で容易に引き裂くことはできず、実用的な機械的強度を有するとともに、はさみ等で切断できる加工性も有していた。
【００５２】
（比較例１）
特許文献２に記載された実施例にしたがって、以下の通り光触媒シートを製造した。水１２．２５リットル中に、攪拌しながらスラリー粘度調整剤としてキサンタンガム０．４７ｇを加えた後、熱可塑性フッ素樹脂繊維（東レファインケミカル製トヨフロン、平均繊維長：５ｍｍ、繊維径：１２μｍ）１７．４２ｇ、強化用ピッチ系炭素繊維（大阪ガスケミカル(株)製ドナカーボＳ−２３１（登録商標）、平均繊維長：５ｍｍ）８．７１ｇを加え、５分間攪拌、分散させた。次いで、この分散液に二酸化チタン粉末（石原産業製商品名ＳＴ−２１、平均粒径：０．０２μｍ）１７．４２ｇと、固体アクリルポリマーラテックス２ｇを加えた後、０．４１重量％の陽イオン凝集剤（Ｂｅｔｚ  Ｌａｂｏｒａｔｏｒｙ製商品名Ｂｅｔｚ１２６０）２６．５６ｇを徐々に加えることによって凝集させたスラリーを得た。このスラリーをシートマシンで、０．２ｍｍのスクリーン上で脱水し、シート状にした後、１３５℃で乾燥し、目付重量４２０ｇ／ｍ２のシートを得た。このシート中の二酸化チタン粉末１００重量部に対して、熱可塑性フッ素樹脂繊維は１００重量部、炭素繊維は５０重量部であった。このシートの両面に目付重量５０ｇ／ｍ２、目開き５０％の平織りガラスクロスを配し、面圧１０ＭＰａ、温度３２０℃にて３分間加熱プレスし、この圧力を保持したまま室温まで冷却し、光触媒シートを得た。このシートの厚みは０．７ｍｍ、気孔率は７０％であった。
【００５３】
次に、実施例１と同様に、得られた光触媒シートの光触媒性能を評価した。得られた光触媒シートから４９．５ｍｍ×９９．５ｍｍの試験片を切り出し、ＪＩＳ  Ｒ１７０１−２にしたがってアセトアルデヒド除去性能を評価した。アセトアルデヒドの除去率は１０％であった。また、得られた光触媒シートから５０ｍｍ×５０ｍｍの試験片を切り出し、ＪＩＳ  Ｒ１７０２にしたがって抗菌性能を評価した。抗菌活性値は２．０であった。これらの性能はいずれも実施例１と比較して著しく低い性能であった。これは、光触媒シートに含有される光触媒は比較例１の方が多いものの、その大部分がシート内部に含有されており、シート表面に露出していないため十分な光触媒性能が発現しなかったものと考えられる。一方、実施例１ではシート表面に効果的に光触媒が露出しており、少ない光触媒が有効に作用したものと考えられる。また、比較例１の光触媒シートも実施例１と同様に、手では容易に引き裂くことはできず、実用的な機械的強度を有するとともに、はさみ等で切断できる加工性も有していた。
【符号の説明】
【００５４】
１      光触媒繊維不織布
２      熱可塑性樹脂シート
【図１】
2013193052.tif 000004
【図２】
2013193052.tif 000005